(57)【要約】  単に透過光量を変化させるだけではなく、より広範囲の用途に利用可能な調光フィルム及び調光システムを提供する。  本発明の調光フィルム１は、第１電極１１と、第２電極１６と、液晶材料と二色性色素とを含み、前記第１電極１１と前記第２電極１６との間の電位差によって光の透過率が変動する、ゲストホスト型の液晶層８と、を備え、前記液晶層８は、前記電位差が第１の電位差の場合、第１のヘイズ値を有し、前記電位差が第２の電位差の場合、第２のヘイズ値を有し、前記電位差が前記第１の電位差と前記第２の電位差との間の第３の電位差の場合、少なくとも前記第２のヘイズ値よりも高い第３のヘイズ値を有する。
2018164282.tif 000002
【特許請求の範囲】
【請求項１】
第１電極と、
第２電極と、
液晶材料と二色性色素とを含み、前記第１電極と前記第２電極との間の電位差によって光の透過率が変動する液晶層と、を備え、
前記液晶層は、
前記電位差が第１の電位差の場合、第１のヘイズ値を有し、
前記電位差が第２の電位差の場合、第２のヘイズ値を有し、
前記電位差が前記第１の電位差と前記第２の電位差との間の第３の電位差の場合、少なくとも前記第２のヘイズ値よりも高い第３のヘイズ値を有する、
調光フィルム。
【請求項２】
前記液晶層は、
前記電位差が前記第１の電位差の場合、第１の透過率を有し、
前記電位差が前記第２の電位差の場合、第２の透過率を有し、
前記電位差が前記第３の電位差の場合、前記第１の透過率と前記第２の透過率との間の第３の透過率を有する、
請求項１に記載の調光フィルム。
【請求項３】
第１電極と、
第２電極と、
液晶材料と二色性色素とを含み、前記第１電極と前記第２電極との間の電位差によって光の透過率が変動する液晶層と、を備え、
前記液晶層は、
前記電位差が０Ｖである第１の電位差の場合に、遮光状態となり、
前記電位差が、前記第１の電位差よりも大きい第２の電位差の場合に、透過率が前記遮光状態よりも高い透光状態となり、
前記電位差が、前記第１の電位差よりも大きく、かつ、前記第２の電位差よりも前記電位差が小さい第３の電位差の場合に、ヘイズ値が最大となる、
調光フィルム。
【請求項４】
第１電極と、
第２電極と、
液晶材料と二色性色素とを含み、前記第１電極と前記第２電極との間の電位差によって光の透過率が変動する液晶層と、を備え、
前記液晶層は、
前記電位差が０Ｖである第１の電位差の場合に、透光状態となり、
前記電位差が、前記第１の電位差よりも大きい第２の電位差の場合に、透過率が前記透光状態よりも低い遮光状態となり、
前記電位差が、前記第１の電位差よりも大きく、かつ、前記第２の電位差よりも前記電位差が小さい第３の電位差の場合に、ヘイズ値が最大となる、
調光フィルム。
【請求項５】
前記液晶層は、
前記電位差が０Ｖである第１の電位差の場合に、遮光状態となり、
前記電位差が、前記第１の電位差よりも大きい第２の電位差の場合に、透過率が前記遮光状態よりも高い透光状態となり、
該調光フィルムは、前記電位差が、前記第１の電位差から前記第２の電位差へ変化した場合に、前記遮光状態の透過率から前記透光状態の透過率９０％となる透過率へ変化するまでの時間が１６ミリ秒以上である、
請求項１、請求項２、請求項３のいずれか１項に記載の調光フィルム。
【請求項６】
前記液晶層は、
前記電位差が０Ｖである第１の電位差の場合に、透光状態となり、
前記電位差が、前記第１の電位差よりも大きい第２の電位差の場合に、透過率が前記透光状態よりも低い遮光状態となり、
該調光フィルムは、前記電位差が、前記第２の電位差から前記第１の電位差へ変化した場合に、前記遮光状態の透過率から前記透光状態の透過率９０％となる透過率へ変化するまでの時間が１６ミリ秒以上である、
請求項１、請求項２、請求項４のいずれか１項に記載の調光フィルム。
【請求項７】
前記液晶層は、
前記電位差が０Ｖである前記第１の電位差の場合に遮光状態となり、
前記液晶層の厚さをｄ、前記液晶層に含まれる液晶分子のカイラルピッチをｐとしたとき、
ｄ／ｐが１．１以上（１．１≦ｄ／ｐ）である、
請求項１、請求項２、請求項３、請求項５のいずれか１項に記載の調光フィルム。
【請求項８】
前記電位差が０Ｖである前記第１の電位差の場合に透光状態となり、
前記液晶層の厚さをｄ、前記液晶層に含まれる液晶分子のカイラルピッチをｐとしたとき、
ｄ／ｐが０．９以上１．５以下（０．９≦ｄ／ｐ≦１．５）である、
請求項１、請求項２、請求項４、請求項６のいずれか１項に記載の調光フィルム。
【請求項９】
前記液晶材料は、誘電異方性を有し、
前記液晶材料の液晶分子の長軸方向の誘電率をε//とし、液晶分子の短軸方向の誘電率をε⊥とし、これらの差の絶対値を｜Δε｜＝｜ε//−ε⊥｜とするとき、
｜Δε｜は、１００以下である、
請求項１から請求項８までのいずれか１項に記載の調光フィルム。
【請求項１０】
請求項１から請求項９までのいずれか１項に記載の調光フィルムと、
前記電位差を前記第１の電位差と前記第２の電位差との間で変更する制御部と、
を有する調光システム。
【請求項１１】
前記制御部は、前記調光フィルムの電位差を、前記第１の電位差、前記第２の電位差、前記第３の電位差のうちいずれかに切り替える設定部を備える、
請求項１０に記載の調光システム。
【請求項１２】
前記制御部は、前記調光フィルムの電位差を、前記第１の電位差、前記第２の電位差のいずれかに切り替える設定部を備える、
請求項１０に記載の調光システム。
【請求項１３】
第１基材と第１電極とを有する第１積層体と、
第２基材と第２電極とを有する第２積層体と、
前記第１積層体と前記第２積層体とで挟持された液晶層と、を備え、
前記第１基材及び前記第２基材は、ガラスからなり、
前記液晶層は、液晶材料と二色性色素とを含み、前記第１電極と前記第２電極との間の電位差によって光の透過率が変動し、
前記電位差が０Ｖである第１の電位差の場合に、遮光状態となり、
前記電位差が、前記第１の電位差よりも大きい第２の電位差の場合に、透過率が前記遮光状態よりも高い透光状態となり、
前記電位差が、前記第１の電位差よりも大きく、かつ、前記第２の電位差よりも前記電位差が小さい第３の電位差の場合に、ヘイズ値が最大となる、
調光部材。
【請求項１４】
第１基材と第１電極とを有する第１積層体と、
第２基材と第２電極とを有する第２積層体と、
前記第１積層体と前記第２積層体とで挟持された液晶層と、を備え、
前記第１基材及び前記第２基材は、ガラスからなり、
前記液晶層は、液晶材料と二色性色素とを含み、前記第１電極と前記第２電極との間の電位差によって光の透過率が変動し、
前記電位差が０Ｖである第１の電位差の場合に、透光状態となり、
前記電位差が、前記第１の電位差よりも大きい第２の電位差の場合に、透過率が前記透光状態よりも低い遮光状態となり、
前記電位差が、前記第１の電位差よりも大きく、かつ、前記第２の電位差よりも前記電位差が小さい第３の電位差の場合に、ヘイズ値が最大となる、
調光部材。
【発明の詳細な説明】
【技術分野】
【０００１】
本発明は、調光フィルム及び調光システム、調光部材に関する。
【背景技術】
【０００２】
従来、例えば窓に貼り付けて外来光の透過を制御する調光フィルムに関する工夫が種々に提案されている（特許文献１，２）。
このような調光フィルムの１つに、液晶を利用したものがある。液晶を利用した調光フィルムは、透明電極を作製した２枚の透明フィルム材により液晶を挟持し、透明電極間に電圧を印加することにより液晶分子の配向を変更して外来光の透過量を制御している。
【先行技術文献】
【特許文献】
【０００３】
【特許文献１】特開平０３−４７３９２号公報
【特許文献２】特開平０８−１８４２７３号公報
【発明の概要】
【発明が解決しようとする課題】
【０００４】
このように調光フィルムは、外来光の透過光量を制御可能であるが、調光フィルムにおいては、単に透過光量を変化させるだけではなく、より広範囲の用途が望まれている。
【課題を解決するための手段】
【０００５】
上記課題を解決するために、本発明は以下のものを提供する。
（１）第１電極と、第２電極と、液晶材料と二色性色素とを含み、前記第１電極と前記第２電極との間の電位差によって光の透過率が変動する液晶層と、を備え、前記液晶層は、前記電位差が第１の電位差の場合、第１のヘイズ値を有し、前記電位差が第２の電位差の場合、第２のヘイズ値を有し、前記電位差が前記第１の電位差と前記第２の電位差との間の第３の電位差の場合、少なくとも前記第２のヘイズ値よりも高い第３のヘイズ値を有する、調光フィルム。
（２）  （１）において、前記液晶層は、前記電位差が前記第１の電位差の場合、第１の透過率を有し、前記電位差が前記第２の電位差の場合、第２の透過率を有し、前記電位差が前記第３の電位差の場合、前記第１の透過率と前記第２の透過率との間の第３の透過率を有する。
（３）  第１電極と、第２電極と、液晶材料と二色性色素とを含み、前記第１電極と前記第２電極との間の電位差によって光の透過率が変動する液晶層と、を備え、前記液晶層は、前記電位差が０Ｖである第１の電位差の場合に、遮光状態となり、前記電位差が前記第１の電位差よりも大きい第２の電位差の場合に、透過率が前記遮光状態よりも高い透光状態となり、前記電位差が前記第１の電位差よりも大きく、かつ、前記第２の電位差よりも前記電位差が小さい第３の電位差の場合に、ヘイズ値が最大となる、調光フィルム。
（４）  第１電極と、第２電極と、液晶材料と二色性色素とを含み、前記第１電極と前記第２電極との間の電位差によって光の透過率が変動する液晶層と、を備え、前記液晶層は、前記電位差が０Ｖである第１の電位差の場合に、透光状態となり、前記電位差が前記第１の電位差よりも大きい第２の電位差の場合に、透過率が前記透光状態よりも低い遮光状態となり、前記電位差が前記第１の電位差よりも大きく、かつ、前記第２の電位差よりも前記電位差が小さい第３の電位差の場合に、ヘイズ値が最大となる、調光フィルム。
（５）  （１），（２），（３）のいずれかにおいて、前記液晶層は、前記電位差が０Ｖである第１の電位差の場合に、遮光状態となり、前記電位差が前記第１の電位差よりも大きい第２の電位差の場合に、透過率が前記遮光状態よりも高い透光状態となり、該調光フィルムは、前記電位差が、前記第１の電位差から前記第２の電位差へ変化した場合に、前記遮光状態の透過率から前記透光状態の透過率９０％となる透過率へ変化するまでの時間が１６ミリ秒以上である。
（６）  （１），（２），（４）のいずれかにおいて、前記液晶層は、前記電位差が０Ｖである第１の電位差の場合に、透光状態となり、前記電位差が前記第１の電位差よりも大きい第２の電位差の場合に、透過率が前記透光状態よりも低い遮光状態となり、該調光フィルムは、前記電位差が、前記第２の電位差から前記第１の電位差へ変化した場合に、前記遮光状態の透過率から前記透光状態の透過率９０％となる透過率へ変化するまでの時間が１６ミリ秒以上である。
（７）  （１），（２），（３），（５）のいずれかにおいて、前記液晶層は、前記電位差が０Ｖである前記第１の電位差の場合に遮光状態となり、前記液晶層の厚さをｄ、前記液晶層に含まれる液晶分子のカイラルピッチをｐとしたとき、ｄ／ｐが１．１以上（１．１≦ｄ／ｐ）である。
（８）  （１），（２），（４），（６）のいずれかにおいて、前記電位差が０Ｖである前記第１の電位差の場合に透光状態となり、前記液晶層の厚さをｄ、前記液晶層に含まれる液晶分子のカイラルピッチをｐとしたとき、ｄ／ｐが０．９以上１．５以下（０．９≦ｄ／ｐ≦１．５）である。
（９）  （１）から（８）のいずれかにおいて、前記液晶材料は、誘電異方性を有し、前記液晶材料の液晶分子の長軸方向の誘電率をε//とし、液晶分子の短軸方向の誘電率をε⊥とし、これらの差の絶対値を｜Δε｜＝｜ε//−ε⊥｜とするとき、｜Δε｜は、１００以下である。
（１０）  （１）から（９）のいずれかの調光フィルムと、前記電位差を前記第１の電位差と前記第２の電位差との間で変更する制御部と、を有する調光システム。
（１１）  （１０）において、前記制御部は、前記調光フィルムの電位差を、前記第１の電位差、前記第２の電位差、前記第３の電位差のうちいずれかに切り替える設定部を備える。
（１２）  （１０）において、前記制御部は、前記調光フィルムの電位差を、前記第１の電位差、前記第２の電位差のいずれかに切り替える設定部を備える。
（１３）  第１基材と第１電極とを有する第１積層体と、第２基材と第２電極とを有する第２積層体と、前記第１積層体と前記第２積層体とで挟持された液晶層と、を備え、前記第１基材及び前記第２基材は、ガラスからなり、前記液晶層は、液晶材料と二色性色素とを含み、前記第１電極と前記第２電極との間の電位差によって光の透過率が変動し、前記電位差が０Ｖである第１の電位差の場合に、遮光状態となり、前記電位差が、前記第１の電位差よりも大きい第２の電位差の場合に、透過率が前記遮光状態よりも高い透光状態となり、前記電位差が、前記第１の電位差よりも大きく、かつ、前記第２の電位差よりも前記電位差が小さい第３の電位差の場合に、ヘイズ値が最大となる、調光部材。
（１４）  第１基材と第１電極とを有する第１積層体と、第２基材と第２電極とを有する第２積層体と、前記第１積層体と前記第２積層体とで挟持された液晶層と、を備え、前記第１基材及び前記第２基材は、ガラスからなり、前記液晶層は、液晶材料と二色性色素とを含み、前記第１電極と前記第２電極との間の電位差によって光の透過率が変動し、前記電位差が０Ｖである第１の電位差の場合に、透光状態となり、前記電位差が、前記第１の電位差よりも大きい第２の電位差の場合に、透過率が前記透光状態よりも低い遮光状態となり、前記電位差が、前記第１の電位差よりも大きく、かつ、前記第２の電位差よりも前記電位差が小さい第３の電位差の場合に、ヘイズ値が最大となる、調光部材。
【発明の効果】
【０００６】
本発明の調光フィルム及び調光システム、調光部材は、光りの透過状態（透光状態）を曇った状態にするヘイズモードを含み、より広範囲な用途への使用が可能である。
【図面の簡単な説明】
【０００７】
【図１】第１実施形態から第３実施形態に係る調光フィルム１を示す断面図である。
【図２】第１実施形態の調光フィルム１において、ｄ／ｐが異なる複数の調光フィルム１の電極へ印加する電圧を変えた場合の、透過率及びヘイズ値の実験結果である。
【図３】第１実施形態及び第２実施形態の調光フィルム１を備える調光システム２０のブロック図である。
【図４】第２実施形態の調光フィルム１において、ｄ／ｐが異なる複数の調光フィルム１の電極に印加する電圧を変えた場合の、透過率及びヘイズ値の実験結果である。
【図５】カイラルピッチｐの測定方法を説明する図である。
【図６】第３実施形態の調光システム２０のブロック図である。
【図７】ノーマリーブラック構造の調光フィルム１における応答時間ｔを示す図である。
【図８】液晶材料の誘電異方性Δεの測定方法を示す図である。
【発明を実施するための形態】
【０００８】
（第１実施形態）
（調光フィルム１の構成）
図１は、本発明の第１実施形態に係る調光フィルム１を示す断面図である。調光フィルム１は、例えば、建築物の窓ガラス、ショーケース、屋内の透明パーテーション、車両のサンルーフ等の調光を図る部位に、粘着剤層等により貼り付けて使用され、電圧を変化させて透過光を制御する。
【０００９】
調光フィルム１は、フィルム状の第１積層体５Ｄと第２積層体５Ｕとで液晶層８を挟持し、液晶層８への電界を変化させて透過光を制御するゲストホスト方式による調光フィルム１である。
第１積層体５Ｄは、透明フィルム材である第１基材６に、第１電極１１、スペーサ１２及び第１配向膜１３が配置されて形成されている。第２積層体５Ｕは、透明フィルム材である第２基材１５に、第２電極１６及び第２配向膜１７が配置されて形成されている。
第２積層体５Ｕ及び第１積層体５Ｄに設けられた第１電極１１及び第２電極１６の駆動により、液晶層８内の電界の強さが変化する。
【００１０】
（基材）
第１基材６及び第２基材１５は、この種のフィルム材に適用可能な種々の透明フィルム材を適用することができる。本実施形態において、第１基材６及び第２基材１５は、ポリカーボネートフィルムが適用されるが、ＣＯＰ（シクロオレフィンポリマー）フィルム、ＴＡＣフィルム、ＰＥＴフィルム、アクリルフィルムなど各種の透明フィルム材を用いることができる。
【００１１】
（透明電極）
第１電極１１及び第２電極１６は、この種のフィルム材に適用される各種の電極材料を適用することができ、本実施形態ではＩＴＯ（Ｉｎｄｉｕｍ  Ｔｉｎ  Ｏｘｉｄｅ）による透明電極材により形成される。
【００１２】
（スペーサ）
スペーサ１２は、液晶層８の厚みを規定するために設けられ、各種の樹脂材料を広く適用することができるが、本実施形態ではフォトレジストにより作製され、第１電極１１が作製された第１基材６の上に、フォトレジストを塗工して露光、現像することにより作製される。
なお、スペーサ１２は、第２積層体５Ｕに設けてもよく、第２積層体５Ｕ及び第１積層体５Ｄの双方に設けてもよい。またスペーサ１２は、いわゆるビーズスペーサを適用してもよい。
【００１３】
（配向膜）
第１配向膜１３及び第２配向膜１７は、ポリイミド樹脂層をラビング処理して作製される。なお、第１配向膜１３及び第２配向膜１７は、液晶層８に係る液晶材料に対して配向規制力を発現可能な各種の構成を適用することができ、いわゆる光配向膜により作製してもよい。
この場合、光配向材料は、光配向の手法を適用可能な各種の材料を適用することができるが、例えば一旦配向した後には、紫外線の照射によって配向が変化しない、二量化型の材料を適用することができる。この光二量化型の材料については、「Ｍ．Ｓｃｈａｄｔ，  Ｋ．Ｓｃｈｍｉｔｔ，  Ｖ．  Ｋｏｚｉｎｋｏｖ  ａｎｄ  Ｖ．  Ｃｈｉｇｒｉｎｏｖ  ：  Ｊｐｎ．  Ｊ．  Ａｐｐｌ．Ｐｈｙｓ．，  ３１，  ２１５５（１９９２）」、「Ｍ．  Ｓｃｈａｄｔ，  Ｈ．  Ｓｅｉｂｅｒｌｅ  ａｎｄ  Ａ．  Ｓｃｈｕｓｔｅｒ  ：  Ｎａｔｕｒｅ，  ３８１，  ２１２（１９９６）」等に開示されている。
【００１４】
（シール材）
調光フィルム１は、液晶層８を囲むように、シール材１９が配置され、このシール材１９により第２積層体５Ｕ、第１積層体５Ｄが一体に保持され、液晶材料の漏出が防止される。
【００１５】
（液晶層）
液晶層８は、液晶材料と二色性色素とを含みゲストホスト方式で駆動される。
（液晶材料）
液晶材料はネマティック液晶が用いられる。液晶材料は、カイラル剤を含みカイラル剤の含有量を調整することにより、液晶分子のカイラルピッチｐを調整することができる。カイラルピッチとは、液晶層８の厚み方向において、液晶分子が１周期（３６０°）ねじれる際の距離である。
（カイラル剤）
カイラル剤は、光学活性な部位を有する低分子化合物であり、ネマティック液晶に螺旋構造を誘起する。カイラル剤は、例えばＳ−８１１、Ｒ８１１、ＣＢ−１５、ＭＬＣ６２４７、ＭＬＣ６２４８、Ｒ１０１１、Ｓ１０１１（いずれもメルク社製）等が用いられる。
（二色性色素）
二色性色素は、分子の長軸方向における吸光度と、短軸方向における吸光度とが異なる色素である。調光フィルム１に印加される電圧の変化によって、液晶分子の配向状態が変化すると、液晶分子の配向状態の変化に応じて二色性色素の配向状態も変化する。二色性色素は、例えばＬＳＹ−１１６、ＬＳＲ−４０１、ＬＳＲ−４０５、ＬＳＢ−２７８、ＬＳＢ−３５０、ＬＳＢ−３３５（いずれも三菱化成社製）等が用いられる。
【００１６】
ここで、カイラルピッチｐの測定方法について説明する。カイラルピッチとは、前述のように液晶分子が１周期（３６０°）ねじれる際の液晶層８の厚み方向における距離（寸法）である。
図５は、カイラルピッチｐの測定方法を説明する図である。図５（ａ）は、測定に用いられる楔型セル３０の厚み方向に平行な断面図であり、図５（ｂ）は、楔型セル３０を平面視した状態であってカイラルピッチｐの測定時に観察される明暗差による縞状の模様を示している。
楔型セル３０とは、２枚のガラス板３１，３２と、２枚のガラス板３１，３２の間に配置され、楔型形状を形成する台３３とを備えている。この楔型セル３０の厚み方向に平行な断面は、楔形形状となっており、本実施形態では、図５（ａ）に示すように、三角形形状となっている。ここで、楔形形状とは、一端が広く他端に至るにしたがってしだいに狭くなっている形状を意味し、三角形状や台形状を含む形状であるものとする。
【００１７】
楔型セル３０の底面となるガラス板３２の液晶側の面３２ａには、不図示の水平配向膜が形成されている。したがって、ゲストホスト型の液晶材料を楔型セル３０の２枚のガラス板３１，３２の間に封入すると、液晶分子は、この配向膜の配向方向に沿って配向し、セルの高さに応じて旋回する。
【００１８】
楔型セル３０にゲストホスト型の液晶材料を入れると、図５（ｂ）に示すように、液晶分子が１８０度旋回するごとに、明暗差による縞（ストライプ）が現れる。この縞（ストライプ）は、セルの高さＨが大きくなるにつれて、その暗さが増す。また、この縞は、液晶が１８０度旋回することに等ピッチで現れる。
したがって、この縞の幅をａとし、縞の配列方向における楔型セル３０の寸法をＬ、楔型セル３０の最も大きいセル高さをＨとし、カイラルピッチをｐすると、相似比から、以下の式が成立する。
２×ａ：Ｌ＝ｐ：Ｈ
【００１９】
以上のことから、カイラルピッチｐは、以下の式で表される。
ｐ＝２×ａ×Ｈ／Ｌ
なお、本実施形態では、縞の幅ａの寸法の測定を３回行い、その平均値をカイラルピッチｐとした。また、図５では、ガラス板３１，３２と台３３とで形成される空間全体に液晶材料が封入されている例を示しているが、これに限らず、測定に必要な縞が２本観察される分量の液晶材料が封入されていれば、カイラルピッチｐの測定は、可能である。
【００２０】
このカイラルピッチｐは、０．５μｍ以上であることが、好ましい。
螺旋構造をもつ液晶材料を液晶層８に用いた場合に、その液晶材料の平均屈折率ｎにカイラルピッチｐをかけた値の波長の光が選択的に反射されるという現象が生じる。カイラルピッチｐが０．５μｍ未満である場合、この現象により、可視光領域の特定の波長の光が選択反射されるため、調光フィルム１が特定の色に着色されたように見えたり、調光フィルム１の光の透過率が低下したりする可能性がある。したがって、このカイラルピッチｐは、上記範囲を満たすことが好ましい。
【００２１】
また、液晶層８の厚さ（セルギャップ）ｄは、２μｍ以上、２０μｍ以下とすることが好ましい。
液晶層８の厚さｄが２μｍ未満となると、そのような液晶層８を備える調光フィルム１の製造が困難となり、調光フィルム１の生産時の歩留まりが大幅に低下するため好ましくない。また、液晶層８の厚さｄが２０μｍより大きくなると、液晶材料の使用量が大きくなり、調光フィルム１の材料コストが高くなり、好ましくない。したがって、液晶層８の厚さｄは、上記範囲とすることが好ましい。
なお、液晶層８に異物が混入すると、液晶層８の厚さｄが小さい場合には、異物の寸法よりも液晶層８の厚さｄが小さく、異物の混入した箇所だけ液晶層８が膨れる等して、調光フィルム１の外観が悪化することが多い。しかし、液晶層８の厚さｄが十分に大きいと、異物の寸法より液晶層８の厚さｄが大きいと、そのような外観の悪化を低減できる。
【００２２】
また、液晶層８に用いられる液晶材料は、屈折率異方性を有しており、液晶材料の通常光線に対する屈折率をｎｏ、異常光線に対する屈折率をｎｅとした場合に、液晶材料の屈折率異方性Δｎは、以下の式で示される。
Δｎ＝ｎｅ−ｎｏ
この液晶材料の屈折率異方性Δｎの値は、大きい方が調光フィルム１のヘイズ状態におけるヘイズ値が高くなる。本実施形態では、液晶材料の屈折率異方性Δｎは、０．０５以上とすることが、調光フィルム１において、ヘイズ状態（ヘイズモード）における十分なヘイズ値を得るために好ましい。
【００２３】
この液晶材料の屈折率異方性Δｎは、例えば、以下のような方法で算出することができる。
まず、二色性色素を含んでいない状態の液晶材料を用意し、これを液晶層８に備える測定用の調光フィルム１を作成し、液晶分子が倒れた状態（ノーマリーブラック構造であれば、電圧を印加してない状態、ノーマリーホワイト構造であれば電圧を印加した状態）とする。そして、この状態での液晶層８の位相差Ｒｅと厚さｄとを測定する。ここでは、一例として、測定用の調光フィルム１に、交流電源装置（松定プレシジョン株式会社製  ｅＫ−ＦＧＪ）により６０Ｈｚ（正弦波）の交流電圧を印加する。
また、位相差Ｒｅの測定は、位相差測定機（大塚電子株式会社製  ＲＥＴＳ−１２００ＶＡ）等により、測定可能である。
位相差Ｒｅは、液晶材料の屈折率異方性Δｎとし、液晶層８の厚さ（セルギャップ）をｄとすると、以下の式で示される。
Ｒｅ＝Δｎ×ｄ
したがって、液晶材料の屈折率異方性Δｎは、以下の式で算出することができる。
Δｎ＝Ｒｅ／ｄ
【００２４】
本実施形態の調光フィルム１は、ノーマリーブラック構造である。ノーマリーブラック構造とは、液晶に電圧がかかっていない時に透過率が最小となり、黒い画面になる構造である。
すなわち、本実施形態において液晶はｐ（ポジ）型で、調光フィルム１に電圧が印加されておらず、液晶分子が水平配向している場合、二色性色素も水平配向し、調光フィルム１の可視光線透過率が小さくなる。逆に、調光フィルム１に電圧が印加され、液晶分子が垂直配向すると、二色性色素も垂直配向し、調光フィルム１の可視光線透過率が大きくなる。
【００２５】
このような調光フィルム１において、液晶分子のカイラルピッチｐと液晶層の厚さ（セルギャップ）ｄとの比（ｄ／ｐ）が異なる複数の調光フィルム１の電極へ印加する電圧（両電極間の電位差）を変えた場合の、透過率及びヘイズ値の実験結果を図２に示す。
ヘイズ値とは、全光線透過率における拡散透過率（拡散光線透過率）の割合である。すなわち、調光フィルム１の透明性に関する指標で、濁度（曇度）を表す。ヘイズ値が大きいと、調光フィルム１は曇った状態（ヘイズ状態）となる。
【００２６】
本実施形態のように、ノーマリーブラック構造の調光フィルム１では、調光フィルム１（液晶層８）に電圧がかかっていない状態では、液晶分子も二色性色素も、長手方向が調光フィルム１の表面方向（厚み方向に直交する方向）に倒れて旋回しており、透過率の低い暗状態（遮光状態）となっている。また、調光フィルム１（液晶層８）に所定の電圧がかかっている状態では、液晶分子も二色性色素も、長軸方向が液晶層８の厚み方向に平行な方向となり、透過率の高い明状態（透光状態）となる。
この暗状態での電圧と明状態での電圧との間の電圧を調光フィルム１（液晶層８）にかけると、液晶分子及び二色性色素は、長軸方向が液晶層８の厚み方向に対して様々な方向に傾斜した状態となっており、これが光を拡散するため、調光フィルム１は曇った状態（ヘイズ状態）となる。
【００２７】
図２において、左の縦軸の目盛は透過率で、右の縦軸の目盛はヘイズ値を表し、横軸は印加電圧を表す。図示するように、電圧を変化させることにより液晶層８内の電界を変化させ、水平配向と垂直配向との間で液晶分子の配向を変化させる。液晶分子の配向の変化に連動して二色性色素の配向方向も変化し、これにより入射光の透過率が制御される。このとき、電圧の変動によって、ヘイズ値も変化する。なお、図２中の実線は、透過率を示し、破線はヘイズ値を示す。
なお、図２に示す実験結果では、調光フィルム１の電極に印加される電圧の最大値を１０Ｖとしているが、これに限らず、電極に印加される電圧の最大値は、調光フィルム１の大きさや所望する透過率の設計値、調光フィルム１の使用環境等に応じて、適宜選択してよい。
【００２８】
ここで、ヘイズ値や透過率等の測定に用いた測定機器等について説明する。
調光フィルム１には、６０Ｈｚ（矩形波）の交流電圧を交流電源装置（松定プレシジョン株式会社製  ｅＫ−ＦＧＪ）により電圧を印加している。なお、図２及び後述の図４に示すグラフにおいて横軸に示す電圧は、調光フィルム１に電圧を印加した際の交流電源装置での設定値である。
調光フィルム１のヘイズ値及び透過率は、ヘイズメーター（株式会社村上色彩研究所製  ＨＭ−１５０）を用いて測定した。なお、ヘイズ値の測定方法は、ＪＩＳ  Ｋ  ７１３６に準拠し、透過率の測定方法は、ＪＩＳ  Ｋ  ７３６１に準拠している。
【００２９】
調光フィルム１の液晶層８の厚さ（セルギャップ）ｄは、液晶層８のスペーサ１２の高さ（液晶層８の厚み方向におけるスペーサ１２の寸法）に相当し、各種測定機器により測定可能である。本実施形態のようにスペーサ１２が球状のビーズスペーサである場合には、ＳＥＭ（走査型電子顕微鏡）等の顕微鏡でその高さ（液晶層８の厚さｄ）を測定できる。また、スペーサ１２が柱状である場合には、光干渉式形状測定器でその高さを測定できる。
カイラルピッチｐの測定方法に関しては、前述の通りである。
電圧を印加してヘイズ値や透過率の測定に用いた調光フィルム１のサンプルは、平面視の大きさが縦７０ｍｍ、横７０ｍｍの正方形形状である。
また、測定に用いた調光フィルム１のサンプルは、液晶層８の液晶材料としてゲストホスト型の液晶材料を用い、ノーマリーブラック構造である。
【００３０】
（１）ｄ／ｐが１．１（ツイスト３８４度）の場合
透過率：電圧の上昇に伴って透過率は上昇する。
ヘイズ値：電圧３Ｖ程度でヘイズ値は一旦上昇し、最大１０％程度となるピーク値を有する。その後、電圧が上昇して透過率も上昇し始めると、ヘイズ値は減少する。
なお、ツイストとは、第１配向膜１３と第２配向膜１７との間での液晶分子の回転（ねじれ）角度である。
【００３１】
（２）ｄ／ｐが１．５（ツイスト５２８度）の場合
透過率：電圧の上昇に伴って透過率は上昇する。ただし、増加量は（１）よりも少ない。
ヘイズ値：電圧３．９Ｖ程度でヘイズ値は一旦上昇し、最大１８％程度となるピーク値を有する。その後、電圧が上昇して透過率も上昇し始めると、ヘイズ値は減少する。
【００３２】
（３）ｄ／ｐが１．７（ツイスト６２４度）の場合
透過率：電圧の上昇に伴って透過率は上昇する。ただし、増加量は（２）よりも少ない。
ヘイズ値：電圧４．０Ｖ程度でヘイズ値は一旦上昇し、最大２３％程度となるピーク値を有する。その後、電圧が上昇して透過率も上昇し始めると、ヘイズ値は減少する。
【００３３】
（４）ｄ／ｐが２．０（ツイスト７２０度）の場合
透過率：電圧の上昇に伴って透過率は上昇する。ただし、増加量は（３）よりも少ない。
ヘイズ値：電圧４．１Ｖ程度でヘイズ値は一旦上昇し、最大１５％程度となるピーク値を有する。その後、電圧が上昇して透過率も上昇し始めると、ヘイズ値は減少する。
【００３４】
（５）ｄ／ｐが２．７（ツイスト９６０度）の場合
透過率：電圧の上昇に伴って透過率は上昇する。ただし、増加量は（４）よりも少ない。
ヘイズ値：電圧５．８Ｖ程度で、ヘイズ値は一旦上昇し、最大２２％程度となるピーク値を有する。その後、電圧が上昇して透過率も上昇し始めると、ヘイズ値は減少する。
【００３５】
このように、調光フィルム１のｄ／ｐがｄ／ｐ＝１．１、ｄ／ｐ＝１．５、ｄ／ｐ＝１．７、ｄ／ｐ＝２．０、ｄ／ｐ＝２．７のいずれの場合においても、電極へ印加する電圧が中間の値（透過率最大となる電圧と最小となる電圧との間の中間の電圧）となる領域において、ヘイズ値がピーク値を有し、すなわちヘイズ値が上昇する範囲を有していることがわかる。
すなわち、ｄ／ｐが少なくとも１．１≦ｄ／ｐにおいて調光フィルム１は、電圧が中間の値でヘイズが上昇する範囲を有している。
【００３６】
図３は、本実施形態の調光フィルム１を備える調光システム２０のブロック図である。調光システム２０は、調光フィルム１と、制御部２１とを備える。この調光フィルム１は、ｄ／ｐが１．１≦ｄ／ｐである。したがって、調光フィルム１は、電極へ印加される電圧が、透過率最大となる電圧（本実施形態では、例えば、１０Ｖ）と、透過率最小となる電圧（０Ｖ）との間の中間の値となる領域において、ヘイズ値が上昇する範囲を有している。
制御部２１は、本体部２２と、本体部２２に対して回転可能な調整つまみ２３とを有している。調整つまみ２３を本体部２２に対して回転させると、調光フィルム１の電極に印加する電圧が変化する。
調整つまみ２３を回転可能領域の一端側に回転させると（図中左側の「暗」と書かれた側）、電極に印加される電圧は最小（０Ｖ）となり、調光フィルム１の透過率も最小（暗状態）となる。
調整つまみ２３を回転可能領域の他端側に回転させると（図中右側の「明」と書かれた側）、電圧は最大（本実施形態では、例えば、１０Ｖ）となり、透過率は最大（明状態）となる。
なお、本実施形態では、調光システム２０において、調光フィルム１の電極に印加する電圧の最大値を１０Ｖとしているが、これに限らず、電極に印加される電圧の最大値は、調光フィルム１の大きさや所望する透過率の設計値、調光フィルム１の使用環境等に応じて、適宜選択してよい。
【００３７】
本実施形態の調光フィルム１は、電極に印加される電圧が、最小と最大との中間となる領域において、ヘイズ状態となる領域を有する。調整つまみ２３を回転させて電極に印加される電圧を変化させ、ヘイズ状態（図において「暗」と「明」と書かれた中央の「ヘイズ」と書かれた位置）を選択すると、電極に印加される電圧は図２で示したような、ヘイズ値が最大となる一定の領域（ヘイズ領域）となる。電圧が、このヘイズ領域になると、調光フィルム１は図３の右側に示すヘイズ状態となる。すなわち、透明度が低下し、曇りガラスのように調光フィルム１を通した逆側が観察しにくくなる。したがって、例えば住居や車のガラスに用いた場合、入射光量の調整だけでなく、外部から内部を見えにくくすることができ、内部からも外部を見えにくくすることができる。
本実施形態によると、このように調光フィルム１を含む調光システム２０は、調光フィルム１を、透過率が低い状態と、透過率が高い状態と、曇りガラスの状態とすることができるので、使用者は、適宜、調光フィルム１の状態を選択することが可能となる。
【００３８】
なお、本実施形態のように、調光フィルム１がノーマリーブラック構造である場合には、ヘイズ状態におけるヘイズ値のピーク値は、５％以上であることが好ましく、８％以上であることがより好ましく、１０％以上であることがさらに好ましい。
ヘイズ値がこのような範囲を満たすことにより、ヘイズ状態（曇った状態）の調光フィルム１の十分な透明度の低下を確保でき、調光フィルム１が曇りガラス状態であることを、観察者が明確に視認できる。
【００３９】
（第２実施形態）
次に、本発明の第２実施形態について説明する。第２実施形態が第１実施形態と異なる点は、本実施形態の調光フィルム１が、ノーマリーホワイト構造である点である。ノーマリーホワイト構造とは、液晶に電圧がかかっていない時に透過率が最大となり、透明となる構造である。第２実施形態の調光システム２０は、第１実施形態と同様である。
すなわち、本実施形態において液晶はｎ（ネガ）型で、調光フィルム１に電圧が印加されておらず、液晶分子が垂直配向している場合、二色性色素も垂直配向し、調光フィルム１の透過率が大きくなる。逆に、調光フィルム１に電圧が印加され、液晶分子が水平配向すると、二色性色素も水平配向し、調光フィルム１の透過率が小さくなる。
【００４０】
第２実施形態の調光フィルム１において、液晶分子のカイラルピッチｐと液晶層の厚さｄとの比（ｄ／ｐ）が異なる複数の調光フィルム１の電極に印加する電圧を変えた場合の、透過率及びヘイズ値の実験結果を図４に示す。
本実施形態の調光フィルム１のヘイズ値及び透過率の測定方法は、前述の第１実施形態において、図２に実験結果を示したものと同様である。
また、ヘイズ値や透過率の測定に用いた本実施形態の調光フィルム１のサンプルは、平面視の大きさが縦７０ｍｍ、横７０ｍｍの正方形状であり、液晶層８の液晶材料としてゲストホスト型の液晶材料を用い、ノーマリーホワイト構造である。
【００４１】
第１実施形態の図２と同様に、左の縦軸の目盛は透過率で、右の縦軸の目盛はヘイズ値を表し、横軸は印加電圧を表す。なお、図４中の実線は、透過率を示し、破線はヘイズ値を示す。
なお、図４に示す実験結果では、調光フィルム１の電極に印加される電圧の最大値を１０Ｖとしているが、これに限らず、電極に印加される電圧の最大値は、調光フィルム１の大きさや所望する透過率の設計値、調光フィルム１の使用環境等に応じて、適宜選択してよい。
（１）ｄ／ｐが０．７（ツイスト２４０度）の場合
透過率：電圧が０から１．８Ｖ程度までは透過率は略一定の７１〜７４％程度であるが、電圧が１．８Ｖから３．０Ｖ程度になると４５％程度まで大きく下がり、その後、電圧の増加に伴い、わずかに減少を続ける。
ヘイズ値：電圧が０から１０Ｖにおいてヘイズ値は略一定の１％程度である。
【００４２】
（２）ｄ／ｐが０．８（ツイスト２８０度）の場合
透過率：電圧が０から１．８Ｖ程度までは透過率は略一定の７０％程度であるが、電圧が０．８Ｖから３．０Ｖ程度になると４０％程度まで大きく下がり、その後、電圧の増加に伴い、わずかに減少を続ける。
ヘイズ値：電圧が０から１０Ｖにおいてヘイズ値は略一定の１％である。
【００４３】
（３）ｄ／ｐが０．９（ツイスト３２０度）の場合
透過率：電圧が０から０．９Ｖ程度までは透過率は略一定の６７％程度であるが、電圧が０．９から２．５Ｖ程度になると３５％程度まで大きく下がり、その後、電圧の増加に伴い、わずかに減少を続ける。
ヘイズ値：透過率が減少する２．５Ｖ程度で、ヘイズ値は１．５％程度となるピーク値を有する。それ以外は１．０％程度である。
【００４４】
（４）ｄ／ｐが１．０（ツイスト３６０度）の場合
透過率：電圧が０から０．８Ｖ程度まで透過率は徐々に上昇して最大の６５％程度になり、その後、電圧が３Ｖ程度になると３０％程度まで大きく下がり、その後、電圧の増加に伴い、わずかに減少を続ける。
ヘイズ値：電圧２．０Ｖ程度で、ヘイズ値は２．０％程度となるピーク値を有する。その後、電圧が２．５Ｖ程度まで上昇すると、１．０％程度まで下がり、それ以上の電圧では１．０％を維持する。
【００４５】
（５）ｄ／ｐが１．２（ツイスト４４０度）の場合
透過率：電圧が０から３．０Ｖ程度まで透過率は徐々に減少し、その後、電圧の増加に伴い、わずかに減少を続ける。
ヘイズ値：透過率が減少する電圧２．０Ｖ程度で、ヘイズ値は１０．０％程度となるピーク値を有する。その後、電圧が３Ｖ程度まで上昇するとヘイズ値は２．５％程度まで下がり、それ以上の電圧では２．５％を維持する。
【００４６】
（６）ｄ／ｐが１．５（ツイスト５２０度）の場合
透過率：電圧が０から３．０Ｖ程度まで透過率が徐々に減少し、その後、電圧の増加に伴い、わずかに減少を続ける。
ヘイズ値：電圧が２．０Ｖ程度で、ヘイズ値は１７．０％程度となるピーク値を有する。その後、電圧が３．０Ｖ程度まで上昇すると、ヘイズ値は２．５％程度まで下がり、それ以上の電圧では２．５％程度を維持する。
【００４７】
（７）ｄ／ｐが１．７（ツイスト６００度）の場合
透過率：電圧が０から１０において透過率は略一定である。
ヘイズ値：ヘイズ値のピーク値はなく、電圧上昇に伴い、ヘイズ値は２．５％から１．０％までわずかに減少を続ける。
【００４８】
本実施形態においては、調光フィルム１のｄ／ｐが０．９≦ｄ／ｐ≦１．５の場合、電極へ印加する電圧が、透過率最大となる電圧と、最小となる電圧との間の中間の値となる領域において、ヘイズ値はピーク値、すなわちヘイズ値が上昇する範囲を有していることがわかる。
本実施形態の調光フィルム１は、０．９≦ｄ／ｐ≦１．５であり、電圧が１．５〜２．５Ｖ程度をヘイズ領域と設定する。そうすると、調整つまみにおいてヘイズ領域を選択すると、電極に印加する電圧が１．５〜２．５Ｖとなり、調光フィルム１をヘイズ状態とすることができる。すなわち、第１実施形態と同様に、透明度が低下し、曇りガラスのように調光フィルム１を通した逆側が観察しにくくなる。すなわち、本実施形態の調光フィルム１を含む調光システム２０は、透過率が低い状態と、透過率が高い状態と曇りガラスの状態とを有する。したがって、例えば住居や車のガラスに用い、入射光量の調整だけでなく、外部から内部を見えにくく、また、内部から外部を見えにくくすることができる。
【００４９】
なお、本実施形態のように、調光フィルム１がノーマリーホワイト構造である場合には、ヘイズ状態におけるヘイズ値のピーク値は、１．５％以上であることが好ましく、５％以上であることがより好ましく、１０％以上であることがさらに好ましい。
ヘイズ値がこのような範囲を満たすことにより、ヘイズ状態（曇った状態）の調光フィルム１の十分な透明度の低下を確保でき、調光フィルム１が曇りガラス状態であることを、観察者が明確に視認できる。
【００５０】
（第３実施形態）
図６は、第３実施形態の調光システム２０のブロック図である。
第３実施形態は、調光システム２０が、透過率が低い状態（遮光状態、暗状態）と透過率が高い状態（透光状態、明状態）との２つの状態だけに切り替え可能である点が、第１実施形態及び第２実施形態と異なる。
第３実施形態の調光システム２０は、調光フィルム１と、制御部２１とを備える。制御部２１は、本体部２２と、調整つまみ２３とを有し、調整つまみ２３を本体部２２に対して回転させてさせることで、調光フィルム１の電極に印加する電圧を切り替えることができる。なお、図６では、第３実施形態の調光システム２０が調整つまみ２３を備える例を示したが、これに限らず、スイッチやボタン等で電極に印加する電圧を切り替える形態としてもよい。
この第３実施形態の調光システム２０では、第１実施形態に示したノーマリーブラック構造の調光フィルム１を用いてもよいし、第２実施形態に示したノーマリーホワイト構造の調光フィルム１を用いてもよい。ここでは、一例として、第１実施形態に示したノーマリーブラック構造の調光フィルム１を用いる例を挙げて説明する。
【００５１】
まず、本実施形態の調光システム２０について説明する。
本実施形態の調光システム２０では、調整つまみ２３の位置を回転可能領域の一端側（図中左側の「暗」側）とすると、電極に印加される電圧は最小（０Ｖ）となり、調光フィルム１の透過率も最小（暗状態）となる。
また、調整つまみ２３の位置を回転可能領域の他端側（図中左側の「明」側）とすると、電極に印加される電圧は最大となり、調光フィルム１の透過率も最大（明状態）となる。
本実施形態では、一例として、調光システム２０が備える調光フィルム１として、前述の第１実施形態に示した調光フィルム１を用いており、電極に印加される電圧の最大値として１０Ｖを設定可能である例を挙げて説明するが、電極に印加される電圧の最大値は、調光フィルム１の大きさや所望する透過率の設計値、調光フィルム１の使用環境等に応じて、適宜選択してよく、１０Ｖより大きな値としてもよいし、小さな値としてもよい。
【００５２】
本実施形態では、調整つまみ２３は、上述のように、調光フィルム１の透過率を「暗」か「明」かの一方のみ選択できる。すなわち、本実施形態では、調整つまみ２３により、調光フィルム１に印加される電圧を、第１実施形態及び第２実施形態のように、最小と最大の間の中間値で維持せずに、最小又は最大のいずれかに切り替えることができる。
本実施形態の調光システム２０において、例えば、調光フィルム１に印加される電圧を最小値から最大値に切り替えた場合、調光フィルム１は、前述の第１実施形態の図２の横軸を経過時間として想定した場合のような透過率及びヘイズ値の変化を経時的に示し、調光フィルム１は、暗状態からヘイズ状態を経て明状態となる。
【００５３】
本実施形態では、調光フィルム１に印加される電圧を最小値から最大値に切り替えた場合（すなわち、調整つまみ２３を「暗」から「明」に切り替えた場合）に、調光フィルム１の透過率が最小値から最大値の９０％に相当する値に達するまでの時間（遮光状態の透過率から透光状態の透過率の９０％に相当する透過率へ達するまでの時間）である応答時間が１６ミリ秒以上であることが好ましく、１００ミリ秒以上であることがより好ましく、２００ミリ秒以上であることがさらに好ましい。
本実施形態では、調光システム２０における調光フィルム１の応答時間を上記の範囲とすることにより、調光フィルム１に印加される電圧を最小値から最大値に切り替える際に、調光フィルム１が暗状態からヘイズ状態を経て明状態となり、かつ、そのヘイズ状態が十分に観察者に視認される。これにより、調光フィルム１の「暗」と「明」との切り替え時において、調光フィルム１を通した外部の景色の見え方が瞬間的変化するのではなく、曇り状態（ヘイズ状態）を経て変化するように観察者に視認されるため、切り替え時の調光フィルム１を通した外部の景色の見え方の変化の印象をやわらかくすることができる。
【００５４】
なお、調光フィルム１の透過率が最小値から最大値の９０％に相当する値に達するまでの時間（遮光状態の透過率から透光状態の透過率の９０％に相当する透過率へ達するまでの時間）である応答時間は、以下の方法で測定可能である。
まず、調光フィルム１を顕微鏡（偏光顕微鏡  オリンパス株式会社  ＢＸ５１−ＸＰ）の試料台に載置する。なお、顕微鏡は、偏光機能を備えていない光学顕微鏡でも使用可能である。
次に、ファンクションジェネレータ（株式会社エヌエフ回路設計ブロック  ＥＡＶＥ  ＦＡＣＴＯＲＹ  ＷＦ１９７４）により、試料台上に載置された調光フィルム１に、１０秒ごとに最小電圧値と最大電圧値とを繰り返し印加する。最小電圧値は、０Ｖであり、最大電圧値は、調光フィルム１の大きさ等に応じて適宜選択できる。ここでは調光フィルム１がノーマリーブラック構造であり、一例として、最大電圧値は、２０Ｖ（６０Ｈｚ、矩形波）とした。
【００５５】
調光フィルム１に印加される電圧が最小電圧値の場合及び最大電圧値の場合の透過光を光センサー（浜松ホトニクス株式会社  Ｃ８１３７−０２）により電圧シグナルに変換し、オシロスコープ（テクトロニクス株式会社  ＴＤＳ  １０１２Ｂ）によって読み取る。
図７は、ノーマリーブラック構造の調光フィルム１における応答時間ｔを示す図である。図７では、オシロスコープの画面を示し、縦軸は電圧（Ｖ）であり、横軸は時間（ミリ秒：ｍｓ）を示している。
調光フィルム１がノーマリーブラック構造であるため、電極に印加される電圧が最小電圧値（ここでは０Ｖ）のとき、調光フィルム１は暗状態（遮光状態）であり、最大電圧値（ここでは２０Ｖ）であるとき、調光フィルム１は明状態（透光状態）である。この電圧値の切り替えによる暗状態から明状態へ変化時（最小電圧値から最大電圧値への変化時）におけるシグナルの立ち上がりからシグナルの最大値の９０％（最大電圧値の９０％）になるまでの時間を読み取ることにより、応答時間ｔを得ることができる。
【００５６】
また、調光フィルム１の液晶層８に用いられる液晶材料は、誘電異方性（誘電率異方性）を有しており、液晶分子の長軸方向の誘電率をε//とし、液晶分子の短軸方向の誘電率をε⊥とするとき、液晶材料の誘電異方性Δεは、以下の式で示される。
Δε＝ε//−ε⊥
本実施形態では、この液晶材料の誘電異方性の絶対値｜Δε｜＝｜ε//−ε⊥｜は、１００以下であることが好ましく、６０以下であることがより好ましく、３０以下であることがさらに好ましい。誘電異方性の絶対値｜Δε｜の値が大きい方が、調光フィルム１に電圧が印加された場合の液晶分子の応答速度が速くなり、誘電異方性の絶対値｜Δε｜の値が小さい方が、調光フィルム１に電圧が印加された場合の液晶分子の応答速度が遅くなる。
【００５７】
したがって、本実施形態では、誘電異方性の絶対値｜Δε｜が上記範囲を満たすことにより、調光フィルム１を暗状態から明状態へ切り替える際に、観察者にヘイズ状態を十分視認させることができる。よって、調光フィルム１の切り替え時に、外部の景色が瞬間的変化するのではなく、曇り状態（ヘイズ状態）を経て変化することにより、切り替え時の調光フィルム１を通した外部の景色の見え方の変化の印象をやわらかくすることができる。
なお、液晶層８において複数種類の液晶材料を混ぜて使用する場合には、それらの液晶分子において、誘電異方性の絶対値｜Δε｜が最も小さいものが、上記範囲を満たすことが好ましく、誘電異方性の絶対値｜Δε｜が最も大きいものが上記範囲を満たすことが、切り替え時の外部の景色の見え方の変化等の印象をやわらかくする効果をさらに高める観点からより好ましい。
【００５８】
液晶材料の誘電異方性の絶対値｜Δε｜については、例えば、以下の方法により求めることができる。
図８は、液晶材料の誘電異方性Δεの測定方法を示す図である。
図８に示すように、交流電源装置Ｅ（松定プレシジョン株式会社製  ｅＫ−ＦＧＪ）と、調光フィルム１と抵抗Ｒとを直列に接続する。なお、交流電源装置Ｅは、周波数ｆ＝６０Ｈｚ（正弦波）であり、抵抗Ｒの抵抗値Ｒ１＝１０ｋΩである。
交流電源装置Ｅの電源のオン／オフ（調光フィルム１への電圧の印加のオン／オフ）を切り替え、液晶分子が液晶層８の厚み方向に立っている状態（すなわち、液晶分子の長軸方向）での誘電率と、液晶分子が倒れている状態（すなわち、液晶分子の短軸方向）との誘電率を測定し、その差Δεを求めることができる。
【００５９】
液晶材料の誘電率（比誘電率）εｒは、液晶層８（調光フィルム１）の誘電容量をＣ、液晶層８の面積をＳ、液晶層８の厚さをｄ、真空の誘電率をε０とするとき、以下の式で示される。
Ｃ＝εｒ×ε０×Ｓ／ｄ
したがって、εｒは、以下の式で示される。
εｒ＝Ｃ×ｄ／（Ｓ×ε０）
ε０＝８．８５×１０−１２であり、液晶層８の厚さｄ及び液晶層８の面積Ｓは、それぞれ測定及び算出可能である。
したがって、交流電源装置Ｅの電源のオン時／オフ時のそれぞれの誘電容量Ｃを測定することにより、上記式から、液晶分子が液晶層８の厚み方向に立っている状態での誘電率εｒ、すなわち、液晶の長軸方向の誘電率ε//と、液晶分子が倒れている状態での誘電率εｒ、すなわち、液晶分子の短軸方向の誘電率ε⊥とをそれぞれ算出できる。
【００６０】
図８に示す回路において、調光フィルム１に係る電圧Ｖｃは、抵抗にかかる電圧をＶＲと、交流電源装置の電圧をＶＥとすると、以下の式で示される。
Ｖｃ＝√（ＶＥ２−ＶＲ２）
ここで、抵抗にかかる電圧ＶＲと、交流電源装置の電圧ＶＥとを不図示のテスター（株式会社カスタム社製  ＣＤＭ−２０００Ｄ）で測定することにより得られる。
液晶層８（調光フィルム１）を通る電流をＩｃ、交流電源装置の周波数をｆとすると、調光フィルム１に係る電圧Ｖｃは、以下の式でも示される。
Ｖｃ＝Ｉｃ×１／（２π×ｆ×Ｃ）
したがって、液晶層８の静電容量Ｃは、以下の式で求められる。ここで、ｆ＝６０Ｈｚであり、Ｉｃ＝ＶＲ／Ｒ１であり、Ｒ１＝１０ｋΩである。
Ｃ＝Ｉｃ×１／（２π×ｆ×Ｖｃ）
上記式で得られる交流電源装置Ｅの電源オン時及びオフ時のそれぞれの液晶層８の静電容量Ｃと、前述の式εｒ＝Ｃ×ｄ／（Ｓ×ε０）とから、液晶分子の長軸方向の誘電率ε//と、液晶分子の短軸方向の誘電率ε⊥について、それぞれ求められ、これらの差Δεを求めることにより、液晶材料の誘電異方性の絶対値｜Δε｜が得られる。
【００６１】
また、本実施形態においても、液晶分子の屈折率異方性Δｎは、０．０５以上とすることが、調光フィルム１において、ヘイズ状態（ヘイズモード）における十分なヘイズ値を得るために好ましい。
【００６２】
また、本実施形態のように、調光フィルム１がノーマリーブラック構造である場合には、ヘイズ状態におけるヘイズ値のピーク値は、５％以上であることが好ましく、８％以上であることがより好ましく、１０％以上であることがさらに好ましい。このような範囲を、満たすことにより、暗状態と明状態との間のヘイズ状態が観察者に視認されやすくなり、暗状態と明状態との切り替え時の印象をよりやわらかくし、暗状態から明状態への急激な明るさの変化により受ける刺激を小さいものとすることができる。
【００６３】
本実施形態の調光システム２０において、第２実施形態に示したようなノーマリーホワイト構造の調光フィルム１を用いる場合には、調光フィルム１に印加される電圧を最大値から最小値に切り替えた場合（すなわち、調整つまみ２３を「暗」から「明」に切り替えた場合）に、調光フィルム１の透過率が最小値から最大値の９０％に相当する値に達するまでの時間（遮光状態の透過率から透光状態の透過率の９０％に相当する透過率へ達するまでの時間）である応答時間が１６ミリ秒以上であることが好ましく、１００ミリ秒以上であることがより好ましく、２００ミリ秒以上であることがさらに好ましい。
【００６４】
調光フィルム１がノーマリーホワイト構造である場合についても、前述のノーマリーブラック構造の場合と同様の装置によって、遮光状態の透過率から透光状態の透過率の９０％に相当する透過率へ達するまでの時間である応答時間を求めることができる。
ただし、調光フィルム１がノーマリーホワイト構造であり、ファンクションジェネレータによって調光フィルム１の電極に印加される最大電圧値は、一例として、１０Ｖ（６０Ｈｚ、矩形波）とする。最大電圧値は、調光フィルム１の大きさ等に応じて適宜選択できる。
また、調光フィルム１がノーマリーホワイト構造であるため、電極に印加される電圧が最小電圧値（ここでは０Ｖ）のとき、調光フィルム１は明状態（透光状態）であり、最大電圧値（ここでは１０Ｖ）であるとき、調光フィルム１は暗状態（遮光状態）である。
そして、電圧値の切り替えによる暗状態から明状態へ変化時におけるシグナルの立ち上がりからシグナルの強度の最大値の９０％になるまでの時間を読み取ることにより、調光フィルム１の遮光状態の透過率から透光状態の透過率の９０％に相当する透過率に達するまでの時間である応答時間を得ることができる。
【００６５】
また、調光フィルム１がノーマリーホワイト構造である場合には、ヘイズ状態におけるヘイズ値のピーク値は、１．５％以上であることが好ましく、５％以上であることがより好ましく、１０％以上であることがさらに好ましい。このような範囲を、満たすことにより、暗状態と明状態との間にあるヘイズ状態が観察者により視認されやすくなり、「暗」から「明」への切り替え時の印象をより柔らかくし、暗状態から明状態への急激な明るさの変化により受ける刺激を小さいものとすることができる。
【００６６】
なお、調光フィルム１がノーマリーホワイト構造である場合の好ましいヘイズ値のピーク値が、ノーマリーブラック構造である場合よりも小さいのは、明るい状態からヘイズ状態を経て暗い状態になる場合には、ヘイズ状態での透過率も高くなるため、よりヘイズ状態が視認されやすいからである。
【００６７】
（変形形態）
以上説明した各実施形態に限定されることなく、種々の変形や変更が可能であって、それらも本発明の範囲内である。
（１）各実施形態において、基材６，１５は、樹脂製のフィルム状の部材である例を示したが、これに限らず、基材６，１５として、例えば、ガラス製のシート状や板状の部材を用い、調光フィルム１を、フィルム状でない調光部材としてもよい。
【００６８】
なお、各実施形態及び変形形態は、適宜組み合わせて用いることもできるが、詳細な説明は省略する。また、本発明は、以上説明した各実施形態等によって限定されることはない。
【符号の説明】
【００６９】
１    調光フィルム
５Ｄ    第１積層体
５Ｕ    第２積層体
６    第１基材
８    液晶層
１１    透明電極
１２    スペーサ
１３    第１配向膜
１５    第２基材
１６    第２電極
１７    第２配向膜
１９    シール材
２０    調光システム
２１    制御部
２２    本体部
２３    調整つまみ
【図１】
2018164282.tif 000003
【図２】
2018164282.tif 000004
【図３】
2018164282.tif 000005
【図４】
2018164282.tif 000006
【図５】
2018164282.tif 000007
【図６】
2018164282.tif 000008
【図７】
2018164282.tif 000009
【図８】
2018164282.tif 000010
【国際調査報告】
2018164282.tif 000011
2018164282.tif 000012
2018164282.tif 000013
2018164282.tif 000014